(57)【要約】【課題】石英ガラスルツボの外形寸法のばらつきを抑制できる石英ガラスルツボの製造方法を提供する。【解決手段】石英ガラスルツボの製造方法は、モールドの表面に、天然シリカガラスからなる第１原料粉末を積層する第１積層工程Ｓ１と、前記第１原料粉末層の表面に、前記第１原料粉末よりも粒度が小さい天然シリカガラスからなる第２原料粉末を積層する第２積層工程Ｓ２と、前記第２原料粉末層の表面に、合成シリカガラスからなる第３原料粉末を積層する第３積層工程Ｓ３と、前記第３原料粉末層から前記第１原料粉末の層の一部までをアーク放電によって加熱溶融し、その後冷却し、少なくとも、第３原料粉末の合成シリカガラス層と前記第２原料粉末の天然シリカガラス層を形成する、溶融・冷却工程Ｓ４、Ｓ５と、を含む。【選択図】図２
2020196651.tif 000002
【特許請求の範囲】
【請求項１】
回転するモールド内に積層された石英ガラスの原料粉末をアーク放電によって加熱溶融し、その後、冷却することによって製造される、少なくとも合成シリカガラス層と天然シリカガラス層を備える石英ガラスルツボの製造方法において、
前記モールドの表面に、天然シリカガラスからなる第１原料粉末を積層する第１積層工程と、
前記第１原料粉末層の表面に、前記第１原料粉末よりも粒度が細かい天然シリカガラスからなる第２原料粉末を積層する第２積層工程と、
前記第２原料粉末層の表面に、合成シリカガラスからなる第３原料粉末を積層する第３積層工程と、
前記第３原料粉末層から前記第１原料粉末の層の一部までをアーク放電によって加熱溶融し、その後冷却し、少なくとも、第３原料粉末の合成シリカガラス層と前記第２原料粉末の天然シリカガラス層を形成する、溶融・冷却工程と、
を含むことを特徴とする石英ガラスルツボの製造方法。
【請求項２】
前記第１原料粉末は、メッシュ値が８０未満の粒度であることを特徴とする請求項１に記載の石英ガラスルツボの製造方法。
【請求項３】
前記第２原料粉末は、メッシュ値が８０以上２００未満の粒度であることを特徴とする請求項１または請求項２に記載の石英ガラスルツボの製造方法。
【請求項４】
前記第１積層工程では、前記第１原料粉末を石英ガラスルツボの外形寸法の設計値に相当する位置まで積層することを特徴とする請求項１乃至請求項３のいずれかに記載の石英ガラスルツボの製造方法。
【請求項５】
前記溶融・冷却工程の後、石英ガラスルツボの外周面に付着した、前記第１原料粉末層の未溶融粉末を除去する工程が含まれることを特徴とする請求項１乃至請求項４のいずれかに記載の石英ガラスルツボの製造方法。
【発明の詳細な説明】
【技術分野】
【０００１】
本発明は、シリコン単結晶の引上げにおいて用いられる石英ガラスルツボの製造方法に関し、特に、外形寸法のばらつきを抑制することができる石英ガラスルツボの製造方法に関する。
【背景技術】
【０００２】
シリコン単結晶の製造においては、チョクラルスキー法が広く用いられている。この方法は、石英ガラスルツボ内に収容された原料シリコン融液の表面に種結晶を接触させ、石英ガラスルツボを回転させるとともに、種結晶を反対方向に回転させながら上方へ引上げることにより、種結晶の下端に単結晶インゴットを育成していくものである。
この原料シリコン融液を収容するための石英ガラスルツボには、熱性に優れた天然シリカガラスにより形成された外側層と、高純度の合成シリカガラスにより形成された内側層とを有する２層構造の石英ガラスルツボが用いられるのが一般的である。
【０００３】
このような石英ガラスルツボの製造方法の例として、回転モールド法が知られている。
この回転モールド法では、回転するルツボ成型用モールドの側壁及び底面に、合成シリカガラスおよび天然シリカガラスの原料粉末の夫々を遠心力で積層形成し、これを石英ガラスルツボの内側からアーク放電で加熱溶融した後、冷却することにより、合成シリカガラス層および天然シリカガラス層が形成される（例えば特許文献１参照）。
【先行技術文献】
【特許文献】
【０００４】
【特許文献１】特開２０１２−１７２４６号公報
【発明の概要】
【発明が解決しようとする課題】
【０００５】
ところで、石英ガラスルツボは、シリコン単結晶の製造時に、別のカーボンルツボにはめ込まれた状態で使用されるため、石英ガラスルツボの外形寸法は高精度で形成することが求められている。
【０００６】
しかしながら、回転モールド法では石英ガラスルツボの内側から加熱溶融することにより、合成シリカガラス層および天然シリカガラス層が形成されるため、石英ガラスルツボの径方向（厚さ方向）の溶融度合いによって、石英ガラスルツボの外形寸法にはバラツキが生じるという技術的課題があった。
【０００７】
本発明者は、上記技術的課題を解決するために、鋭意研究を重ねた結果、石英ガラスルツボの外形寸法にバラツキが生じるのは、アーク放電の加熱溶融時間のバラツキや、原料粉末の熱分布のバラツキなどによって、石英ガラスルツボの内側から溶融される厚みにバラツキが生じることに起因することを知見した。
【０００８】
そして、本発明者は、石英ガラスルツボの内側から溶融される厚みのバラツキを抑制する方法として、ルツボ成型用モールドの表面を高精度に作製し、ルツボ成型用モールドの表面に接する原料粉末まで溶融することで、ルツボの外形寸法の精度の向上を図ることを考えた。
しかしながら、ルツボ成型用モールドの表面に接する原料粉末まで溶融した際、ルツボ成型用モールドまで高温に晒されることになり、ルツボ成型用モールドから石英ガラスルツボへ不純物が拡散し、またルツボ成型用モールドが損傷する等、新たな課題を招来させるものであった。
【０００９】
本発明は、前記した課題を解決するためになされたものであり、ルツボ成型用モールドを保護し、またルツボ成型用モールドから石英ガラスルツボへ不純物の拡散を抑制し、石英ガラスルツボの外形寸法のばらつきを抑制できる石英ガラスルツボの製造方法を提供することを目的とする。
【課題を解決するための手段】
【００１０】
上記目的を達成するためになされた本発明に係る石英ガラスルツボの製造方法は、回転するモールド内に積層された石英ガラスの原料粉末をアーク放電によって加熱溶融し、その後、冷却することによって製造される、少なくとも合成シリカガラス層と天然シリカガラス層を備える石英ガラスルツボの製造方法において、前記モールドの表面に、天然シリカガラスからなる第１原料粉末を積層する第１積層工程と、前記第１原料粉末層の表面に、前記第１原料粉末よりも粒度が細かい天然シリカガラスからなる第２原料粉末を積層する第２積層工程と、前記第２原料粉末層の表面に、合成シリカガラスからなる第３原料粉末を積層する第３積層工程と、前記第３原料粉末層から前記第１原料粉末の層の一部までをアーク放電によって加熱溶融し、その後冷却し、少なくとも、第３原料粉末の合成シリカガラス層と前記第２原料粉末の天然シリカガラス層を形成する、溶融・冷却工程と、を含むことを特徴としている。
【００１１】
本発明に係る石英ガラスルツボの製造方法では、第３原料粉末層から第１原料粉末の層の一部までをアーク放電によって加熱溶融する際、第１原料粉末が第２原料粉末よりも粒度が粗い（第２原料粉末が第１原料粉末よりも粒度が細かい）ため、第１原料粉末層と第２原料粉末層との境界で、溶融の進行速度が遅くなる。
その結果、アーク放電の加熱溶融時間のバラツキ、原料粉末の熱分布のバラツキ等の作業条件のバラツキ、原料粉末のバラツキを吸収することができ、石英ガラスルツボの外形寸法のばらつきを抑制できる。
また、第１原料粉末層が形成されているため、ルツボ成型用モールドを保護し、またルツボ成型用モールドから石英ガラスルツボへ不純物の拡散を抑制することができる。
【００１２】
ここで、前記第１原料粉末は、メッシュ値が８０未満の粒度であることが望ましく、また、前記第２原料粉末は、メッシュ値が８０以上２００未満の粒度であることが望ましい。
前記第１原料粉末は、メッシュ値が３５以上７０未満の粒度であることがより望ましく、５０以上７０未満の粒度であることが更に望ましい。
【００１３】
また、前記第１積層工程では、前記第１原料粉末を石英ガラスルツボの外形寸法の設計値に相当する位置まで積層することが望ましい。
このように積層することにより、石英ガラスルツボの外形寸法の設計値を超えた位置で溶融の進行が遅くなるため、外形寸法が設計値に近い石英ガラスルツボを得ることができる。
【００１４】
更に、前記溶融・冷却工程の後、石英ガラスルツボの外周面に付着した、前記第１原料粉末層の未溶融粉末を除去する工程が含まれることが望ましい。
【発明の効果】
【００１５】
本発明によれば、ルツボ成型用モールドを保護し、またルツボ成型用モールドから石英ガラスルツボへ不純物の拡散を抑制し、石英ガラスルツボの外形寸法のばらつきを抑制できる石英ガラスルツボの製造方法を得ることができる。
【図面の簡単な説明】
【００１６】
【図１】図１は、本発明の実施形態に係る石英ガラスルツボの製造方法に用いる製造装置の概略構成を示す図である。
【図２】図２は、本発明の実施形態に係る石英ガラスルツボの製造方法の手順を示すフローチャートである。
【図３】図３は、第１積層工程の状態を示す図である。
【図４】図４は、第２積層工程の状態を示す図である。
【図５】図５は、第３積層工程の状態を示す図である。
【図６】図６は、アーク放電による加熱溶融の状態を示す図である。
【図７】図７は、アーク放電による加熱溶融の状態を示す模式図であって、（ａ）第１原料粉末が積層されていない場合、（ｂ）第１原料粉末が積層されている場合を示す図である。
【発明を実施するための形態】
【００１７】
以下、本発明の実施形態に係る石英ガラスルツボの製造方法につき、図１乃至図７に基づいて説明する。ただし、本発明の実施形態に係る石英ガラスルツボが以下で説明する実施形態に限定されるものではない。添付の図面は模式的なものであり、各要素の寸法や比率などが実際と異なる場合がある。
【００１８】
図１は、本発明の実施形態に係る石英ガラスルツボの製造方法に用いる製造装置の概略構成を示す図である。図に示すように、この製造装置１０は、ルツボ成型用モールド１１を備えており、ルツボ成型用モールド１１は、原料粉末層が形成される内側部材１２と、内側部材１２を保持する保持体１４とを備えている。また、ルツボ成型用モールド１１は、回転軸１５を矢印方向に回転可能に構成されている。
【００１９】
前記内側部材１２は、例えば、多数の貫通孔が設けられた金型、もしくは高純化した多孔質カーボン型などのガス透過性部材で構成されている。
また、前記内側部材１２と保持体１４との間には、前記貫通孔（多孔質の孔）が連通する通気路１３が形成されている。この通気路１３は吸引部１６および排気路１７を介して、ポンプ等の減圧機構１８に接続されている。
【００２０】
この製造装置１０は、ルツボ成型用モールド１１の上方に一対のアーク電極１９と、第１原料粉末供給ノズル２０と、第２原料粉末供給ノズル２１と、第３原料粉末供給ノズル２２とを備えている。
前記アーク電極１９は、ルツボ成型用モールド１１内に積層された石英ガラスの原料粉末を加熱溶融するためのものであり、例えばカーボン電極が用いられる。
【００２１】
第１原料粉末供給ノズル２０は、天然シリカガラスからなる第１原料粉末をルツボ成型用モールド１１内に供給するためのものである。また、第２原料粉末供給ノズル２１は、天然シリカガラスからなる第２原料粉末をルツボ成型用モールド１１内に供給するためのものである。
前記第１原料粉末および第２原料粉末は、どちらも天然シリカガラスからなる粉末であるが、第１原料粉末の方が第２原料粉末よりも粒度が粗い（大きい）。
また、第３原料粉末供給ノズル２２は、合成シリカからなる第３原料粉末をルツボ成型用モールド１１内に供給するためのものである。
【００２２】
例えば、第１原料粉末は、メッシュ値が６０以上８０未満の粒度とし、第２原料粉末は、メッシュ値が８０以上２００未満の粒度とする。
ここで、メッシュ値とは、ふるいの目開きの大きさで粒度を示す値であり、１インチ当たりの網目数を示している。したがって、例えばメッシュ値が６０以上８０未満の粉末は、メッシュ値が６０（公称目開き２５０μｍ）のふるいを通過し、メッシュ値が８０（公称目開き１８０μｍ）を通過しない粉末として得ることができる。
【００２３】
本発明の実施形態に係る石英ガラスルツボの製造方法は、これら３種類の原料粉末を順次積層し、アーク放電によって加熱溶融することで石英ガラスルツボを製造する。
図２は、本発明の実施形態に係る石英ガラスルツボの製造方法の手順を示すフローチャートである。図３から図６は、本発明の実施形態に係る石英ガラスルツボの製造方法の各工程を示す図である。
【００２４】
図２に示すように、本発明の実施形態に係る石英ガラスルツボの製造方法は、第１積層工程にてルツボ成型用モールド１１の表面に天然シリカガラスからなる第１原料粉末２を積層する（ステップＳ１）。
【００２５】
図３に示すように、第１積層工程では、第１原料粉末供給ノズル２０から第１原料粉末２が供給される。
第１原料粉末供給ノズル２０から供給される第１原料粉末２は、回転するルツボ成型用モールド１１の遠心力および内側部材１２を介した減圧機構１８の吸引などその他の成型手段によって崩落しない程度の固さでルツボ成型用モールド１１の表面に積層される。
具体的には、第１原料粉末２を石英ガラスルツボの外形寸法の設計値に相当する位置まで積層することが好ましい。
【００２６】
次に、第２積層工程にて第１原料粉末２の層（第１原料粉末層）の表面に天然シリカガラスからなる第２原料粉末３を積層する（ステップＳ２）。
図４に示すように、この第２積層工程では、第２原料粉末供給ノズル２１から第２原料粉末３が供給される。第２原料粉末供給ノズル２１から供給される第２原料粉末３は、回転するルツボ成型用モールド１１の遠心力および内側部材１２を介した減圧機構１８の吸引などその他の成型手段によって崩落しない程度の固さで第１原料粉末２の層の表面に積層される。
【００２７】
前記第１原料粉末２及び前記第２原料粉末３は、どちらも天然シリカガラスからなる粉末であるが、第２原料粉末３は第１原料粉末２よりも粒度が細かい。
【００２８】
続いて、図２に示すように、本発明の実施形態に係る石英ガラスルツボの製造方法は、第３積層工程にて第２原料粉末３の層（第２原料粉末層）の表面に合成シリカガラスからなる第３原料粉末４を積層する（ステップＳ３）。
図５に示すように、この第３積層工程では、第３原料粉末供給ノズル２２から第３原料粉末４が供給される。第３原料粉末供給ノズル２２から供給される第３原料粉末４は、回転するルツボ成型用モールド１１の遠心力および内側部材１２を介した減圧機構１８の吸引などその他の成型手段によって崩落しない程度の固さで第２原料粉末３の層の表面に積層される。
【００２９】
前記第３原料粉末４は、第１原料粉末２および第２原料粉末３とは異なり、合成シリカガラスからなる。
ここで、天然シリカガラスとは、水晶等の天然質原料を溶融して製造されるシリカガラスを意味し、合成シリカガラスとは、例えばシリコンアルコキシドの加水分解により合成された合成原料を溶融して製造されるシリカガラスを意味する。
完成後の石英ガラスルツボにおいて、第３原料粉末４から形成される合成シリカガラス層は最内面となるため、不純物が少ない第３原料粉末４（合成シリカ粉末）が用いられる。
【００３０】
更に、図２に示すように、溶融工程にて、第３原料粉末４の層（第３原料粉末層）から、第２原料粉末３の層と第１原料粉末２の層の界面（設計値）あるいは第１原料粉末２の層の一部まで溶融する（ステップＳ４）。
図６に示すように、溶融工程では、アーク電極１９を用いたアーク放電の発熱によって、ルツボ成型用モールド１１の内側から第３原料粉末４の層を加熱し、積層された原料粉末の層を順次加熱溶融する。
このとき、アーク放電による加熱時間は、少なくとも、第２原料粉末３の層と第１原料粉末２の層の界面（設計値）まで溶融する時間とする。即ち、第３原料粉末の層から第１原料粉末の層の一部までが溶融する時間とする。
【００３１】
上記したように、第１原料粉末２の層を形成し、第２原料粉末３の層と第１原料粉末２の層の界面（設計値）あるいは第１原料粉末２の層の一部まで溶融するため、第１原料粉末２の層を形成しない場合に比べて、ルツボ成型用モールド（内側部材）の表面が高温に晒されるのが抑制され、ツボ成型用モールドの損傷が抑制される。
また、ルツボ成型用モールドから石英ガラスルツボ（第２原料粉末３の層）へ不純物が拡散するのを抑制できる。
【００３２】
その後、冷却（ステップＳ５）や適切な後処理（ステップＳ６）を行うことによって、本発明の実施形態に係る石英ガラスルツボの製造方法が完了する。
尚、前記後処理（ステップＳ６）として、前記冷却工程（ステップＳ５）の後、石英ガラスルツボの外周面に付着した、前記第１原料粉末層の未溶融粉末を除去するのが好ましい。
具体的には、石英ガラスルツボの外周面に付着した、前記第１原料粉末層の未溶融粉末を石英粉あるいは氷を含む、高圧の空気あるいは水を吹き付けることで除去する。
【００３３】
次に、前記第１原料粉末２の層を形成した上で、第２原料粉末３の層、第２原料粉末３の層を溶融、冷却して、石英ガラスルツボを製造することによって、石英ガラスルツボの外形寸法のばらつきを抑制できることを、図７に基づいて説明する。
尚、図７は、アーク放電による加熱溶融の状態を示す模式図であって、（ａ）第１原料粉末が積層されていない場合（従来の方法）、（ｂ）第１原料粉末が積層されている場合（本発明にかかる方法）を示している。
【００３４】
図７（ａ）に示すように、ルツボ成型用モールド１１の表面の上に第２原料粉末３と第３原料粉末４が積層されている場合には、第２原料粉末３は、石英ガラスルツボの外形寸法の設計値に相当する位置Ｄを含んで積層される。
そして、第３原料粉末４から、第２原料粉末３における石英ガラスルツボの外形寸法の設計値に相当する位置Ｄまで溶融し、石英ガラスルツボを製造する。
このとき、作業者による、アーク放電（アーク電極１９）からの加熱時間のバラツキ、また第２原料粉末３のバラツキ（原料粉末のバラツキ）による溶け易さの差などによって、溶融範囲のバラツキが生じ、例えば図中Ｒ１領域のように、設計値を超えて溶融し、石英ガラスルツボの外形寸法にバラツキが生じる。
【００３５】
特に、第２原料粉末３が、石英ガラスルツボの外形寸法の設計値に相当する位置Ｄを含んで積層されているため、石英ガラスルツボの外形寸法の設計値に相当する位置Ｄの内側及び外側は、同一の第２原料粉末３が存在する。
そのため、石英ガラスルツボの外形寸法の設計値に相当する位置Ｄの内側及び外側の溶融速度（溶融の進行度）は同じであり、僅かな加熱時間のバラツキが、石英ガラスルツボの外形寸法のバラツキの原因になる。
【００３６】
一方、図７（ａ）に示すように、ルツボ成型用モールド１１の表面の上に第１原料粉末２と第２原料粉末３と第３原料粉末４が積層され、第２原料粉末３が第１原料粉末２よりも粒度が細かい場合には、第１原料粉末２は、第２原料粉末３よりも溶け難い。
即ち、第１原料粉末２の溶融速度（溶融の進行度）は、第２原料粉末３溶融速度（溶融の進行度）よりも遅いため、加熱時間にバラツキが生じても、第１原料粉末２が溶融する度合いは小さい。
【００３７】
したがって、第１原料粉末２を石英ガラスルツボの外形寸法の設計値に相当する位置Ｄまで積層すれば、設計値を超える溶融はその進行が遅くなるため、図中Ｒ２領域のように、設計値を超える溶融を抑制でき、石英ガラスルツボの外形寸法にバラツキを抑制することができる。
【００３８】
次に、第１原料粉末の粒度が石英ガラスルツボの外形寸法に与える影響について実験を行った。
実験条件：
第１原料粉末の粒度を、メッシュ値が＃６０以上８０未満（実施例）、メッシュ値が＃８０以上１５０未満（参考例）とし、第１原料粉末を７ｍｍ積層した。また、前記第１原料粉末層の上に、粒度（メッシュ値）＃８０以上１５０未満の第２原料粉末を２１ｍｍ積層した。また、前記第２原料粉末層の上に、粒度（メッシュ値）＃４０以上３２５以下の第３原料粉末を２．５ｍｍ積層し、成形体を得た。
【００３９】
また、実施例、参考例共に、同一作業条件下において第３原料粉末、第２原料粉末を溶融し、その後に冷却し、石英ガラスルツボを製造した。そして、直胴部における外径を測定した。この時、第２原料粉と第３原料粉のみが溶融された場合の外径は８０９ｍｍとなる。その結果を表１に示す。
【００４０】
【表１】
2020196651.tif 000003
上記表１の標準偏差は、ルツボ外形寸法（実施例５個、参考例５個の）それぞれの標準偏差を示している。
【００４１】
上記表から解るように、メッシュ値が＃８０以上１５０未満である原料粉末の場合の溶融後の外径を基準にすると、メッシュ値が＃６０以上８０未満の原料粉末の場合は、平均０．３ｍｍ（８１１．３−８１１．０）溶融の進行度が遅く、溶融のばらつきは標準偏差から５５％（０．０７２／０．１３０）抑制されているとわかる。
同じ溶融条件でも外径の狙い値８０９ｍｍを超えた外径を基準として、メッシュ値が＃６０以上８０未満である原料粉末は、メッシュ値が＃８０以上１５０未満である原料粉末よりも、溶融の進行速度が遅い。
よって、第１原料粉末を第２原料粉末よりも粗いものとすれば、第１原料粉末の層と第２原料粉末の層との境界で溶融の進行速度が遅くなるので、作業条件、原料粉末のバラツキを吸収し、石英ガラスルツボの外形寸法のばらつきを抑制できる。
【００４２】
以上のように本発明の実施形態に係る石英ガラスルツボの製造方法によれば、石英ガラスルツボの外形寸法のばらつきを抑制できる石英ガラスルツボの製造方法を得ることができる。
また、第２原料粉末とルツボ成型用モールド（内側部材）の間に、第１原料粉末が存在することにより、ルツボ成型用モールド（内側部材）を保護でき、またルツボ成型用モールドから石英ガラスルツボへ不純物の拡散を抑制することができる。
【００４３】
なお、上記実施形態の説明では天然シリカガラスからなる層と合成シリカからなる層との２層構造の石英ガラスルツボの製造方法を用いたが、本発明の実施は２層構造の石英ガラスルツボに限らず、別途の中間層を備える多層構造の石英ガラスルツボの製造方法にも適用することができる。
【符号の説明】
【００４４】
２  第１原料粉末
３  第２原料粉末
４  第３原料粉末
１０  製造装置
１１  ルツボ成型用モールド
１２  内側部材
１３  通気路
１４  保持体
１５  回転軸
１６  吸引部
１７  排気路
１８  減圧機構
１９  アーク電極
２０  第１原料粉末供給ノズル
２１  第２原料粉末供給ノズル
２２  第３原料粉末供給ノズル
【図１】
2020196651.tif 000004
【図２】
2020196651.tif 000005
【図３】
2020196651.tif 000006
【図４】
2020196651.tif 000007
【図５】
2020196651.tif 000008
【図６】
2020196651.tif 000009
【図７】
2020196651.tif 000010